(57)【要約】【課題】  帯電量のトナーロット間ばらつきがなく、トナーの保存安定性に優れ、排紙された転写紙の貼り付きが無く、トナー画像の定着性が良好で、熱定着時に臭気が発生しないトナー製造方法、トナー、それを用いた画像形成方法及び画像形成装置の提供。【解決手段】  水系媒体中で粒子を形成するトナー製造方法において、水系媒体中のトナー組成物またはトナー粒子を、気泡で処理する工程を有することを特徴とするトナー製造方法。【選択図】        なし【特許請求の範囲】
【請求項１】
水系媒体中で粒子を形成するトナー製造方法において、水系媒体中のトナー組成物またはトナー粒子を、気泡で処理する工程を有することを特徴とするトナー製造方法。
【請求項２】
前記気泡が、オゾンまたはオゾンを含む気体からなることを特徴とする請求項１に記載のトナー製造方法。
【請求項３】
水系媒体中で粒子を形成するトナー製造方法において、水系媒体中のトナー組成物またはトナー粒子を、光照射する工程を有することを特徴とするトナー製造方法。
【請求項４】
前記気泡で処理する工程と同時、あるいはその前後に光照射する工程を有することを特徴とする請求項１〜３のいずれか１項に記載のトナー製造方法。
【請求項５】
前記気泡で処理する工程で用いる気体が、光照射した気体であることを特徴とする請求項１〜４のいずれか１項に載のトナー製造方法。
【請求項６】
水系媒体中で形成したトナー粒子を含有するトナー粒子分散液を、フィルターを用いて固液分離する工程を有するトナー製造方法において、請求項１〜５のいずれか１項に記載の工程が該固液分離する工程の前に行うことを特徴とするトナー製造方法。
【請求項７】
水系媒体中で形成したトナー粒子を含有するトナー粒子分散液を、フィルターを用いて固液分離する工程を有するトナー製造方法において、請求項１〜５のいずれか１項に記載の工程が該トナー粒子分散液を、脱水または濃縮した後、再度洗浄水に分散した分散液で行われることを特徴とするトナー製造方法。
【請求項８】
水系媒体中でトナー粒子を形成するトナー製造方法において、気泡で処理する工程で用いる攪拌槽が、攪拌可能な攪拌翼を有し、且つ攪拌槽の液面より下から少なくとも一箇所に気泡となる気体を液中に吐出するノズルを有していることを特徴とするトナー製造方法。
【請求項９】
請求項１〜８のいずれか１項に記載の工程を経て製造されることを特徴とするトナー。
【請求項１０】
ヘッドスペースガスクロマトグラフ法による揮発性物質のピークがｎ−ヘキサンとｎ−ヘキサデカンの間に存在し、それらのピークの総面積がトルエン換算で０．５〜２０ｐｐｍであることを特徴とする請求項９に記載のトナー。
【請求項１１】
請求項９または１０項に記載のトナーを加熱定着することを特徴とする画像形成方法。
【発明の詳細な説明】
【技術分野】
【０００１】
本発明は、複写機、プリンタ等に用いられるトナー製造方法、トナー、それを用いた画像形成方法に関するものである。
【背景技術】
【０００２】
近年、電子写真方式による画像形成方法では、デジタル技術の進展により、デジタル方式の画像形成が主流となってきている。デジタル方式の画像形成方法は、１２００ｄｐｉ（ｄｐｉとは１インチ即ち２．５４ｃｍあたりのドット数）等の１画素の小さなドット画像を顕像化することを基本としており、これらの小さなドット画像を忠実に再現する高画質技術が要求されている。
【０００３】
この様な高画質化の観点からトナーの小粒径化が進められている。これまでの電子写真画像の形成には、結着樹脂と顔料とを混合、混練後に粉砕して得られるトナー粉体を分級工程で分級した、いわゆる粉砕トナーが主として用いられてきた。しかし、この様な製造工程を経て得られるトナーは、トナー粒子の小粒径化や粒度分布の均一化には限界がある。従って、この様な粉砕トナーを用いた電子写真画像では、十分な高画質化の達成は困難である。
【０００４】
近年、トナー粒子の小粒径化、粒度分布及び形状の均一化を達成する手段として、懸濁重合法や乳化重合法により得られる重合トナーが注目されている。
【０００５】
この重合法トナーには樹脂粒子と必要に応じて着色剤粒子とを会合あるいは塩析／融着させて不定形化したトナーを製造する方法や、ラジカル重合性単量体に着色剤を混合分散し、得られた分散液を溶液中に所望のトナー粒径になるような液滴に分散し、これを懸濁重合する方法がある。これらの中でも前者の重合法は不定形化されたトナーを形成する方法として好ましい方法であり、該重合法では溶液中で水溶性の重合開始剤を使用して重合を行う。この際、分子量分布を制御するために連鎖移動剤が使用され、好適な連鎖移動剤としてメルカプタン系の化合物が使用されている。
【０００６】
しかし、重合で用いられる重合性単量体や連鎖移動剤等の揮発性物質は、トナー製造時にトナー粒子から完全に除去するのが難しく、トナー粒子中に取り込まれそのまま残存しやすい。
【０００７】
重合性単量体や連鎖移動剤等の揮発性物質を多量に含有するトナーは、トナー保存中にトナーの凝集が発生しやすく、凝集したトナーを用いた現像剤では画像形成時に画質が低下し、良質の画像が得られなくなったり、熱定着時にトナー中に残存する揮発性物質や重合性単量体が揮発して臭気が発生したり、高速両面プリント時に転写体（例えば転写紙）のプリント面がタッキング（貼り付き）するといった問題が生じやすい。
【０００８】
なお、上記の重合性単量体や連鎖移動剤等の揮発性物質をトナー中に含有することに起因する問題は、結着樹脂と着色剤とを溶融混練、粉砕してなるいわゆる粉砕トナーでは特に問題視されていなかった。その理由としては、粉砕トナーに使用される結着樹脂は既に乾燥されている場合が多く、若し未反応の重合性単量体等の揮発性物質を含んでいたとしても、トナーを製造する際の溶融混練工程での加熱により除去されると判断される。
【０００９】
しかし、重合トナーでは製造時に溶融混練工程が無いため、トナー中の未反応の重合性単量体や揮発性物質を除去しきれず、トナー中に残存してしまうため上記の問題が発生すると判断される。
【００１０】
上記課題に対し、トナー中の残留スチレンモノマー量を規定する方法や残存モノマー量を規定する方法が開示されているが、これらの技術では、熱定着時の臭気発生や、高速両面プリント時に転写体のプリント面がタッキングするといった問題は解決できず、性能としては十分とは云えなかった（例えば、特許文献１、特許文献２参照。）。
【特許文献１】特開２００２−２５１０３７号公報
【特許文献２】特開２００２−４９１７６号公報
【発明の開示】
【発明が解決しようとする課題】
【００１１】
本発明は上記実情に鑑みて提案されたものであり、その目的とするところは、帯電量のトナーロット間ばらつきがなく、トナーの保存安定性に優れ、排紙された転写紙の貼り付きが無く、トナー画像の定着性が良好で、熱定着時に臭気が発生しないトナー製造方法、トナー、それを用いた画像形成方法及び画像形成装置を提供することにある。
【課題を解決するための手段】
【００１２】
（請求項１）
水系媒体中で粒子を形成するトナー製造方法において、水系媒体中のトナー組成物またはトナー粒子を、気泡で処理する工程を有することを特徴とするトナー製造方法。
（請求項２）
前記気泡が、オゾンまたはオゾンを含む気体からなることを特徴とする請求項１に記載のトナー製造方法。
（請求項３）
水系媒体中で粒子を形成するトナー製造方法において、水系媒体中のトナー組成物またはトナー粒子を、光照射する工程を有することを特徴とするトナー製造方法。
（請求項４）
前記気泡で処理する工程と同時、あるいはその前後に光照射する工程を有することを特徴とする請求項１〜３のいずれか１項に記載のトナー製造方法。
（請求項５）
前記気泡で処理する工程で用いる気体が、光照射した気体であることを特徴とする請求項１〜４のいずれか１項に載のトナー製造方法。
（請求項６）
水系媒体中で形成したトナー粒子を含有するトナー粒子分散液を、フィルターを用いて固液分離する工程を有するトナー製造方法において、請求項１〜５のいずれか１項に記載の工程が該固液分離する工程の前に行うことを特徴とするトナー製造方法。
（請求項７）
水系媒体中で形成したトナー粒子を含有するトナー粒子分散液を、フィルターを用いて固液分離する工程を有するトナー製造方法において、請求項１〜５のいずれか１項に記載の工程が該トナー粒子分散液を、脱水または濃縮した後、再度洗浄水に分散した分散液で行われることを特徴とするトナー製造方法。
（請求項８）
水系媒体中でトナー粒子を形成するトナー製造方法において、気泡で処理する工程で用いる攪拌槽が、攪拌可能な攪拌翼を有し、且つ攪拌槽の液面より下から少なくとも一箇所に気泡となる気体を液中に吐出するノズルを有していることを特徴とするトナー製造方法。
（請求項９）
請求項１〜８のいずれか１項に記載の工程を経て製造されることを特徴とするトナー。
（請求項１０）
ヘッドスペースガスクロマトグラフ法による揮発性物質のピークがｎ−ヘキサンとｎ−ヘキサデカンの間に存在し、それらのピークの総面積がトルエン換算で０．５〜２０ｐｐｍであることを特徴とする請求項９に記載のトナー。
（請求項１１）
請求項９または１０項に記載のトナーを加熱定着することを特徴とする画像形成方法。
【発明の効果】
【００１３】
本発明トナーの製造方法、トナー、それを用いた画像形成方法は、帯電量のトナーロット間ばらつきがなく、トナーの保存安定性に優れ、排紙された転写紙の貼り付きが無く、トナーの定着性が良好で、熱定着時に臭気が発生しない等の優れた効果を有する。
【発明を実施するための最良の形態】
【００１４】
本発明者らは、鋭意検討した結果、トナー中に残存する揮発性物質の全量を制御することが重要であることを見出した。二成分系現像剤中のキャリアへの付着物及び現像剤搬送部材や現像剤層規制部材への付着物を解析した結果、揮発性物質の含有量が多いトナーが付着していることが分かってきた。即ち、トナー中に残存した揮発性物質は、保存時にトナー凝集を発生させたり、トナーを転写紙上に熱定着する際に臭気を発生する他、該トナー中の低分子量の結着樹脂を溶解し、溶解したトナーが上記現像剤のキャリアや現像剤搬送部材や現像剤層規制部材へ付着して画像劣化を促進したり、高速プリンタで両面プリントを行ったとき、排紙された転写紙が転写紙同士で貼り付いて揃えにくくなることが判明した。これらのトナーの問題を抑制するためには、用いる結着樹脂の分子量自体を増加する方法があるが、この方法ではトナーの軟化点が高くなるため、定着性が低下するという問題が発生してしまう。
【００１５】
トナー中の揮発性物質の残存量について鋭意検討した結果、トナー中の揮発性物質全量を０．５〜２０ｐｐｍ、好ましくは１．０〜１０ｐｐｍにすることにより本発明の目的が達成できることを見出した。
【００１６】
トナー中に含まれる揮発性物質の例としては、未反応の重合性単量体や連鎖移動剤、トナー製造時の副生成物、製造に用いた有機溶剤等を挙げることができる。
【００１７】
重合性単量体としては、例えば、スチレン、ｏ−メチルスチレン、アクリル酸、メタクリル酸、アクリル酸、アクリル酸エチル、アクリル酸ブチルなどの重合性単量体、ジビニルベンゼン、ポリエチレングリコールジメタクリレートなどの架橋性の重合性単量体を挙げることができる。
【００１８】
連鎖移動剤としては、ｎ−オクチルメルカプタン、ｎ−デシルメルカプタンなど、トナー製造時の副生成物としては、例えば、ブタノール、ドデカノール、ドデカナール、アクリル酸エステル、ベンズアルデヒドなど、製造に用いた有機溶剤としては、例えば、ベンゼン、キシレン、エチルベンゼン、酢酸エチル、酢酸ブチルなどを挙げることができる。
【００１９】
揮発性物質の全量を上記の範囲にする方法としては、単純に加熱することや重合時間を延長すること、さらには重合開始剤量を増量する等種々の方法がある。
【００２０】
しかし、これらの方法では完全ではなく、本発明者らは鋭意検討した結果、上記のような揮発性物質は、気泡による処理すると分解あるいはトナー粒子表面から分離し除去されることを見出した。
【００２１】
本発明に係るトナーは、水系媒体中で形成したトナー粒子を含有するトナー粒子分散液を、気泡で処理する工程を有する製造方法により得ることができる。
【００２２】
具体的には、前記気泡を撹拌槽の液面より下からノズルにより容器内噴射し、水系媒体中のトナー組成物またはトナー粒子が気泡に接触させ、該気泡の接触により揮発性物質を分解してガスとし、また、気体を噴射してできる泡の表面には、未反応の重合性単量体や連鎖移動剤、トナー粒子に取り込まれなかった着色剤や離型剤、超微粒トナー粒子等も付着するので、ガスと泡を系外に除くことでこれらも除去することができる。なお、本発明では、トナー粒子分散液を気泡で処理することをバブリングとも云う。
【００２３】
気泡となる気体としては、特に限定されず、エアー、酸素、窒素、二酸化炭素、オゾン含有気体等を用いることができるが、これらの中ではオゾン含有気体が酸化力が強く揮発性物質を分解するのに好ましい。
【００２４】
オゾン発生装置は、無声放電方式、電気分解方式および紫外線ランプ方式による装置等が挙げられるがいずれの方式による装置で問題なく、これらの中では無声放電方式による装置が安定して高濃度のオゾンが得られ好ましい。
【００２５】
オゾン含有気体製造装置とは、発生したオゾンを目的のオゾン濃度にエアー、酸素、窒素等の気体と混合して薄める装置で、公知の装置を用いることができる。
【００２６】
気泡処理する気体に含まれるオゾン濃度は、高い方が酸化力が強く短時間で揮発性物資を分解できるが、同時にトナー組成物（例えば、樹脂成分）も分解されてしまい問題となるので、トナーを構成する組成物の分解にあまり悪影響をぜず、揮発性物資を分解できる範囲が好ましい。
【００２７】
具体的に気体に含まれるオゾン濃度としては、０．１〜４０ｐｐｍが好ましく、０．３〜２０ｐｐｍがより好ましい。
【００２８】
オゾン含有気体による気泡処理の時間は、３０秒〜２時間が好ましい。トナー粒子分散液を気泡処理するために必要な気体の量は、トナー粒子分散液１Ｌ当たり２〜３０ｍ3が好ましく、２〜１０ｍ3、がより好ましい。
【００２９】
また、本発明に係るトナーは、水系媒体中で形成したトナー粒子を含有するトナー粒子分散液を、光照射する工程を有する製造方法により得ることができる。
【００３０】
光照射の光源としては、高圧水銀灯等の紫外線を発生するものが用いられ、波長１９０〜２００ｎｍにピークを有する紫外線を発する光源が好ましい。
【００３１】
光照射は、反応槽の水溶液中に設置して行うか、あるいは光照射器の表面に水溶液を循環して行うことが好ましい。光照射は前記気泡処理と同時に行っても、前記気泡処理の前あるいは後に行っても良い。さらに、気泡処理に用いる気体は、あらかじめ光照射したたものであってもよい。
【００３２】
光の照射時間は１分〜２時間が好ましい。
【００３３】
水系媒体としては、例えば、水、メタノール、エタノール、イソプロパノール、ブタノール、２−メチル−２−ブタノール、アセトン、メチルエチルケトン、テトラヒドロフラン、またはこれらを混合したものを挙げることができるが特に限定されるものではない。トナーの製造にはこれらの中から適したものを選ぶことができる。
【００３４】
トナー粒子分散液の製造方法は、公知の製造方法により作製することができ、具体的には、乳化会合法、懸濁重合法、分散重合法、溶解懸濁法、連続式乳化分散法等を挙げることができるが特に限定されるものではない。
【００３５】
以下、乳化会合法と分散重合法によるトナー粒子分散液の製造方法について説明する。
【００３６】
乳化重合によるトナー粒子分散液の製造方法は、水系媒体中でトナー粒子を形成させる方法で、例えば特開２００２−３５１１４２号公報等に開示されている。
【００３７】
また、特開平５−２６５２５２号公報、特開平６−３２９９４７号公報、特開平９−１５９０４号公報に開示される樹脂粒子を水系媒体中で塩析／融着させてトナー粒子分散液を製造する方法を挙げることができる。
【００３８】
具体的には、水中で樹脂粒子を乳化剤を用いて分散させた後、臨界凝集濃度以上の凝集剤を加えて塩析させると同時に、形成された重合体自体のガラス転移温度以上で加熱融着させて融着粒子を形成しつつ徐々に粒径を成長させ、目的の粒径となったところで水を多量に加えて粒径成長を停止し、さらに加熱、攪拌しながら粒子表面を平滑にして形状を制御し、トナー粒子分散液を調製するものである。なお、ここにおいて凝集剤と同時にアルコールなど水に対して無限溶解する溶媒を加えてもよい。
【００３９】
分散重合によるトナー粒子分散液の製造方法は、単量体の溶ける良溶媒に単量体と重合開始剤を同時に溶解し、重合の進行につれて溶媒に溶けなくなった高分子成分を析出させトナー粒子を形成する方法である。前記の溶媒はメタノールが使用されることが一般的で、固液分離がアルコール媒体中で行われるか、あるいは水とアルコールを混合した水系媒体中で行われるのが一般的である。
【００４０】
揮発性物質の量は、ヘッドスペースガスクロマトグラフ法により測定することができる。
【００４１】
ヘッドスペースガスクロマトグラフ法による揮発性物資のピークがｎ−ヘキサンとｎ−ヘキサデカンの間に存在し、それらのピークの総面積がトルエン換算で０．５〜２０ｐｐｍであることを特徴としている。
【００４２】
ヘッドスペースガスクロマトグラフ法により測定した揮発性物質の量をこの範囲にすることで、帯電量のトナーロット間ばらつきがなく、トナーの保存安定性に優れ、排紙された転写紙の貼り付きが無く、トナー画像の定着性が良好で、熱定着時に臭気が発生しないトナーを得ることができる。
【００４３】
本発明において、トナー中に残存する揮発性物質の定量に用いられるヘッドスペース式とは、トナーを開閉容器中に封入し、複写機等の熱定着時程度に加温し、容器中に揮発成分が充満した状態で速やかに容器中のガスをガスクロマトグラフに注入し、揮発成分量を測定するとともに、本発明のヘッドスペース法では、ＭＳ（質量分析）も行うものである。結着樹脂由来の不純物や微量の添加物量を測定する方法としては、溶媒により結着樹脂又はトナーを溶解して、ガスクロマトグラフに注入する方法も良く知られているが、この方法では溶媒のピークに不純物や測定しようとする微量の添加物成分のピークが隠れてしまうことがあり、トータルの揮発性物質の量を測定するには適さない。本発明で用いるヘッドスペース法ではガスクロマトグラフにより、揮発性物質の全ピークを観測することを可能にするとともに、電磁気的相互作用を利用した分析方法を用いることによって残存成分の定量化により高度な精度を付与することを達成したものである。
【００４４】
以下に、ヘッドスペース法による測定法を詳細に説明する。
〈測定方法〉
１．試料の採取
２０ｍｌヘッドスペース用バイアルに０．８ｇの試料を採取する。試料量は、０．０１ｇまで秤量する（単位質量あたりの面積を算出するのに必要）。専用クリンパーを用いてバイアルをセプタムを用いてシールする。
２．試料の加温
１７０℃の恒温槽に試料を立てた状態で入れ、３０分間加温する。
３．ガスクロマトグラフ分離条件の設定
質量比で１５％になるようにシリコンオイルＳＥ−３０でコーティングした担体を内径３ｍｍ、長さ３ｍのカラムに充填したものを分離カラムとして用いる。該分離カラムをガスクロマトグラフに装着し、Ｈｅをキャリアとして、５０ｍｌ／分で流す。分離カラムの温度を４０℃にし、１５℃／分で２６０℃まで昇温させながら測定する。２６０℃到達後５分間保持する。
４．試料の導入
バイアルビンを恒温槽から取り出し、直ちにガスタイトシリンジで１ｍｌを注入する。
５．計算
この発明においては、ｎ−ヘキサンのピークからｎ−ヘキサデカンのピークの間に検出される物質を揮発性物質の全量として定量する。
【００４５】
重合性単量体の定量には、重合に用いた重合性単量体を基準物質とし、予め検量線を作成し、それぞれ各成分の濃度を求める。
６．機材
（１）ヘッドスペース条件
ヘッドスペース装置
ヒューレットパッカード株式会社製ＨＰ７６９４
「Ｈｅａｄ  Ｓｐａｃｅ  Ｓａｍｐｌｅｒ」
温度条件
トランスファーライン：２００℃
ループ温度：２００℃
サンプル量：０．８ｇ／２０ｍｌバイアル
（２）ＧＣ／ＭＳ条件
ＧＣ    ヒューレットパッカード株式会社製ＨＰ５８９０
ＭＳ    ヒューレットパッカード株式会社製ＨＰ５９７１
カラム：ＨＰ−６２４  ３０ｍ×０．２５ｍｍ
オーブン温度：４０℃で３分保持し、この後１０℃／ｍｉｎで２００℃まで１６分で昇温する。この後、２００℃で保持する。
【００４６】
測定モード：ＳＩＭ
本発明における実際の測定では、前記のオーブン温度プログラムで、基準サンプルのｎ−ヘキサン、ｎ−ヘキサデカンの前測定を行い、両物質のピークの検出時間を事前に確認する。その後、サンプル測定を前記オーブン温度プログラムで行い、ｎ−ヘキサンのピーク検出時間からｎ−ヘキサデカンのピーク検出時間の間に検出される物質のピーク総面積を、トルエン検量線で換算する。１ピーク当たりトルエン換算量で０．１ｐｐｍ以上のピークを対象とする。この間に検出される揮発性物質と重合性単量体を定量する。
【００４７】
次に、気泡で処理する工程を有するトナー製造方法について詳細に説明する。
【００４８】
本発明に係るトナーは、水系媒体中のトナー組成物またはトナー粒子の分散液を気泡で処理し、フィルターにより固液分離してトナーケーキを形成し、該トナーケーキを水でかけ洗いした後、乾燥してトナー粒子を作製し、該トナー粒子に必要に応じ外添剤を添加混合する製造方法により作製することができる。
【００４９】
水系媒体としては、例えば、水、メタノール、エタノール、イソプロパノール、ブタノール、２−メチル−２−ブタノール、アセトン、メチルエチルケトン、テトラヒドロフラン、またはこれらを混合したものを挙げることができるが特に限定されるものではない。トナーの製造にはこれらの中から適したものを選ぶことができる。
【００５０】
トナー粒子の分散液の製造方法は、公知の製造方法により作製することができ、具体的には、乳化会合法、懸濁重合法、分散重合法、溶解懸濁法、連続式乳化分散法等を挙げることができる。
【００５１】
以下、乳化会合法と分散重合法によるトナー粒子分散液の製造方法について説明する。
【００５２】
乳化重合によるトナー粒子分散液の製造方法は、水系媒体中でトナー粒子を形成させる方法で、例えば特開２００２−３５１１４２号公報等に開示されている。
【００５３】
また、特開平５−２６５２５２号公報、特開平６−３２９９４７号公報、特開平９−１５９０４号公報に開示される樹脂粒子を水系媒体中で塩析／融着させてトナー粒子分散液を製造する方法を挙げることができる。
【００５４】
具体的には、水中で樹脂粒子を乳化剤を用いて分散させた後、臨界凝集濃度以上の凝集剤を加えて塩析させると同時に、形成された重合体自体のガラス転移温度以上で加熱融着させて融着粒子を形成しつつ徐々に粒径を成長させ、目的の粒径となったところで水を多量に加えて粒径成長を停止し、さらに加熱、攪拌しながら粒子表面を平滑にして形状を制御し、トナー粒子分散液を調製するものである。なお、ここにおいて凝集剤と同時にアルコールなど水に対して無限溶解する溶媒を加えてもよい。
【００５５】
分散重合によるトナー粒子分散液の製造方法は、単量体の溶ける良溶媒に単量体と重合開始剤を同時に溶解し、重合の進行につれて溶媒に溶けなくなった高分子成分を析出させトナー粒子を形成する方法である。前記の溶媒はメタノールが使用されることが一般的で、固液分離がアルコール媒体中で行われるか、あるいは水とアルコールを混合した水系媒体中で行われるのが一般的である。
【００５６】
上記何れの製造方法で作製したトナー粒子分散液を用いても、気泡処理で揮発性物質を上記の範囲にすることはできるが、上記の製造方法の中では乳化重合で作製したトナー粒子分散液が気泡処理には適している。
【００５７】
固液分離装置としては、回転円筒型脱水機、水平ベルト型脱水機等を挙げることができるが、これらの中ではスペースの点で回転円筒型脱水機が好ましい。
【００５８】
図１は、本発明に好ましく用いられるトナー粒子の製造方法（気泡処理にオゾン含有気体を使用）の一例を示す製造フロー図である。
【００５９】
図１において、７０１は反応容器、７０２はストックタンク、７０３は濃縮装置、７０４は撹拌槽、７０５は回転円筒型脱水機、７０６は乾燥装置、８０１はオゾン発生装置、８０２はオゾン含有気体製造装置、８０３はバブリング用ノズル、８０４は気泡、８０５は泡、８０６はコンデンサー、８０７は吸引装置、８０８は有害ガス分解装置を示す。
【００６０】
図１に示すフローに従って各工程を説明する。反応容器７０１で作製したトナー粒子分散液をストックタンク７０２に送液し一次保管する。ストックタンク７０２のトナー粒子分散液を、濃縮装置７０３で濃縮した後、撹拌槽７０４に送液する。濃縮装置７０３では水より比重の小さい揮発性物質はあらかじめ除去される。撹拌槽７０４では濃縮されて固形化されたトナー粒子に希釈水を加えて再分散して固液分離に適する濃度のトナー粒子分散に調整するとともに水溶性の揮発性物質を溶液中に溶解させる。その後、撹拌槽７０４の液面より下からオゾン含有気体をノズル８０３から噴射し、噴射により発生したオゾン含有気泡８０４で溶液中或いはトナー粒子に付着している揮発性物質を分解してガスにするか、あるいはバブリングして発生した泡８０５の表面に付着させる。
【００６１】
バブリングに用いたオゾン含有気体、揮発性物質が分解して発生したガスおよび揮発性物質が付着した泡８０５は、コンデンサー８０６で液成分が分離された後、吸引装置８０７でオゾン含有気体は吸引され系外へ取り除かれる。なお、オゾン等の有害ガスはガス分解装置８０８で分解され無害化された後、大気へ放出される。
【００６２】
その後、撹拌槽７０４中のトナー粒子分散液は回転円筒型脱水機７０５へ投入し、固液分離してトナーケーキが形製される。トナーケーキは水によるかけ洗いが行われ、その後回転円筒型脱水機７０５のバスケットを高速回転して脱水され、掻き取り装置によりケーキ排出口から取り出される。取り出されたトナーケーキはストックタンクに蓄えられ、好ましくは解碎処理された後乾燥装置７０６へ送られ、乾燥されてトナー粒子が得られる。
【００６３】
図２は、本発明に好ましく用いられるトナー粒子の製造方法（気泡処理にエアー、酸素あるいは窒素を使用）の一例を示す製造フロー図である。
【００６４】
図２において、７０１は反応容器、７０２はストックタンク、７０３は濃縮装置、７０４は撹拌槽、７０５は回転円筒型脱水機、７０６は乾燥装置、９０１はエアー、酸素あるいは窒素供給装置、８０３はバブリング用ノズル、８０４は気泡、８０５は泡、８０６はコンデンサー、８０７は吸引装置、８０８は有害ガス分解装置を示す。
【００６５】
反応容器７０１で作製したトナー粒子分散液をストックタンク７０２に送液し一次保管する。ストックタンク７０２のトナー粒子分散液を、濃縮装置７０３で濃縮した後、撹拌槽７０４に送液する。濃縮装置７０３では水より比重の小さい揮発性物質はあらかじめ除去される。撹拌槽７０４では濃縮されて固形化されたトナー粒子に希釈水を加えて再分散して固液分離に適する濃度のトナー粒子分散に調整するとともに水溶性の揮発性物質を溶液中に溶解させる。その後、撹拌槽７０４の液面より下からエアー、酸素あるいは窒素をノズル８０３から噴射し、噴射により発生した気泡８０４で溶液中或いはトナー粒子に付着している揮発性物質を分解してガスにするか、あるいはバブリングして発生した泡８０５の表面に付着させる。
【００６６】
バブリングに用いたエアー、酸素あるいは窒素、揮発性物質が分解して発生したガスおよび揮発性物質が付着した泡８０５は、コンデンサー８０６で液成分が分離された後、吸引装置８０７で吸引され系外へ取り除かれる。なお、有害ガスはガス分解装置８０８で分解され無害化された後、大気へ放出される。
【００６７】
これ以降の工程は図１と同じ操作を行う。
【００６８】
図３は、本発明に好ましく用いられるトナー粒子の製造方法（気泡処理を反応容器、ストックタンクおよび撹拌槽で行う）の一例を示す製造フロー図（製造プロセス図）である。
【００６９】
図３において、７０１は反応容器、７０２はストックタンク、７０３は濃縮装置、７０４は撹拌槽、７０５は回転円筒型脱水機、７０６は乾燥装置、９０１はエアー、酸素あるいは窒素供給装置、８０３はバブリング用ノズル、８０４は気泡、８０５は泡、８０６はコンデンサー、８０７は吸引装置、８０８は有害ガス分解装置を示す。
【００７０】
気泡処理を反応容器、ストックタンクおよび撹拌槽で行う以外は、図２と同じ操作を行う。
【００７１】
本発明に係るトナーは、上記で作製されたトナー粒子そのままで使用してもよいが、流動性の改良やクリーニング性の向上等の目的で、いわゆる外添剤をトナー粒子に添加して使用することができる。これら外添剤としては特に限定されるものでは無く、種々の無機微粒子、有機微粒子及び滑剤を使用することができる。
【００７２】
外添剤として使用できる無機微粒子としては、従来公知のものを挙げることができる。具体的には、シリカ微粒子、チタン微粒子、アルミナ微粒子等を好ましく用いることができる。これら無機微粒子は疎水性であることが好ましい。
【００７３】
シリカ微粒子の具体例としては、日本アエロジル株式会社製の市販品Ｒ−８０５、Ｒ−９７６、Ｒ−９７４、Ｒ−９７２、Ｒ−８１２、Ｒ−８０９、ヘキスト株式会社製のＨＶＫ−２１５０、Ｈ−２００、キャボット株式会社製の市販品ＴＳ−７２０、ＴＳ−５３０、ＴＳ−６１０、Ｈ−５、ＭＳ−５、球形単分散シリカ等が挙げられる。
【００７４】
チタン微粒子の具体例としては、例えば、日本アエロジル株式会社製の市販品Ｔ−８０５、Ｔ−６０４、テイカ株式会社製の市販品ＭＴ−１００Ｓ、ＭＴ−１００Ｂ、ＭＴ−５００ＢＳ、ＭＴ−６００、ＭＴ−６００ＳＳ、ＪＡ−１、富士チタン株式会社製の市販品ＴＡ−３００ＳＩ、ＴＡ−５００、ＴＡＦ−１３０、ＴＡＦ−５１０、ＴＡＦ−５１０Ｔ、出光興産株式会社製の市販品ＩＴ−Ｓ、ＩＴ−ＯＡ、ＩＴ−ＯＢ、ＩＴ−ＯＣ、ルチル型酸化チタン等が挙げられる。
【００７５】
アルミナ微粒子の具体例としては、例えば、日本アエロジル株式会社製の市販品ＲＦＹ−Ｃ、Ｃ−６０４、石原産業株式会社製の市販品ＴＴＯ−５５等が挙げられる。
【００７６】
外添剤として使用できる有機微粒子としては、数平均一次粒子径が１０〜２０００ｎｍ程度の球形の微粒子を挙げることができる。かかる有機微粒子の構成材料としては、ポリスチレン、ポリメチルメタクリレート、スチレン−メチルメタクリレート共重合体等のを挙げることができる。
【００７７】
外添剤として使用できる滑剤としては、高級脂肪酸の金属塩を挙げることができる。かかる高級脂肪酸の金属塩の具体例としては、ステアリン酸亜鉛、ステアリン酸アルミニウム、ステアリン酸銅、ステアリン酸マグネシウム、ステアリン酸カルシウム等のステアリン酸金属塩；オレイン酸亜鉛、オレイン酸マンガン、オレイン酸鉄、オレイン酸銅、オレイン酸マグネシウム等のオレイン酸金属塩；パルミチン酸亜鉛、パルミチン酸銅、パルミチン酸マグネシウム、パルミチン酸カルシウム等のパルミチン酸金属塩；リノール酸亜鉛、リノール酸カルシウム等のリノール酸金属塩；リシノール酸亜鉛、リシノール酸カルシウム等のリシノール酸金属塩等が挙げられる。
【００７８】
外添剤の添加量としては、トナー粒子に対して０．１〜５質量％程度であることが好ましい。
【００７９】
外添剤をトナー粒子中に添加混合する装置としては、タービュラーミキサー、ヘンシエルミキサー、ナウターミキサー、Ｖ型混合機等の種々の公知の混合装置を挙げることができる。
【００８０】
次に、現像剤について説明する。
【００８１】
本発明で好ましく用いられる現像剤は、トナーとキャリアを混合したもので、二成分現像剤として用いる。
【００８２】
キャリアとしては、鉄、フェライト、マグネタイト等の金属、それらの金属とアルミニウム、鉛等の金属との合金等からなる公知の磁性粒子を用いることができ、これらの中ではフェライト粒子が好ましい。上記磁性粒子の体積平均粒径は１５〜１００μｍのものが好ましく、２５〜８０μｍのものがより好ましい。
【００８３】
キャリアの体積平均粒径の測定は、湿式分散機を備えたレーザ回折式粒度分布測定装置「ヘロス」（シンパティック株式会社製）により測定することができる。
【００８４】
また、キャリアとして、磁性粒子が更に樹脂により被覆されているもの、あるいは樹脂中に磁性粒子を分散させたいわゆる樹脂分散型キャリアも用いることができる。被覆用の樹脂としては、特に限定されず公知のものを使用することができ、具体的には、オレフィン系樹脂、スチレン系樹脂、スチレン−アクリル系樹脂、シリコーン系樹脂、エステル系樹脂またはフッ素含有重合体系樹脂等が用いられる。また、樹脂分散型キャリアを構成するための樹脂としては、特に限定されず公知のものを使用することができ、具体的には、スチレン−アクリル系樹脂、ポリエステル樹脂、フッ素系樹脂、フェノール樹脂等を使用することができる。
【００８５】
次に、画像形成方法について説明する。
【００８６】
本発明で用いられる画像形成方法は、トナー画像の定着に加熱定着を用い方法である。
【００８７】
加熱定着の方法としては、特に限定されず、接触定着（ヒトロール）方法、非接触定着（オーブン定着、フラッシュ定着、マイクロ波定着等）方法のいずれも用いることができる。
【００８８】
図４は本発明に係るトナーを用いる画像形成方法の一例を示す画像形成装置の断面構成図である。
【００８９】
図４に示す画像形成装置は、デジタル方式による画像形成装置であって、画像読取り部Ａ、画像処理部Ｂ（図示省略）、画像形成部Ｃ、転写紙搬送手段としての転写紙搬送部Ｄから構成されている。
【００９０】
画像読取り部Ａの上部には原稿を自動搬送する自動原稿送り手段が設けられていて、原稿載置台１１１上に載置された原稿は原稿搬送ローラ１１２によって１枚宛分離搬送され読み取り位置１１３ａにて画像の読み取りが行われる。原稿読み取りが終了した原稿は原稿搬送ローラ１１２によって原稿排紙皿１１４上に排出される。
【００９１】
一方、プラテンガラス１１３上に置かれた場合の原稿の画像は走査光学系を構成する照明ランプ及び第１ミラーから成る第１ミラーユニット１１５の速度ｖによる読み取り動作と、Ｖ字状に位置した第２ミラー及び第３ミラーから成る第２ミラーユニット１１６の同方向への速度ｖ／２による移動によって読み取られる。
【００９２】
読み取られた画像は、投影レンズ１１７を通してラインセンサである撮像素子ＣＣＤの受光面に結像される。撮像素子ＣＣＤ上に結像されたライン状の光学像は順次電気信号（輝度信号）に光電変換されたのちＡ／Ｄ変換を行い、画像処理部Ｂにおいて濃度変換、フィルタ処理などの処理が施された後、画像データは一旦メモリに記憶される。
【００９３】
画像形成部Ｃでは、画像形成ユニットとして、静電潜像担持体であるドラム状の感光体（以下、感光体ドラムとも云う）１２１と、その外周に、帯電手段である帯電器１２２、現像手段である現像装置１２３、転写手段である転写器１２４、分離手段である分離器１２５、クリーニング装置１２６及びＰＣＬ（プレチャージランプ）１２７が各々動作順に配置されている。感光体１２１は、光導電性化合物をドラム基体上に塗布形成したもので、例えば有機感光体（ＯＰＣ）が好ましく使用され、図示の時計方向に駆動回転される。
【００９４】
回転する感光体１２１へは帯電器１２２による一様帯電がなされた後、露光光学系１３０により画像処理部Ｂのメモリから呼び出された画像信号に基づいた像露光が行われる。書き込み手段である露光光学系１３０は図示しないレーザーダイオードを発光光源とし、回転するポリゴンミラー１３１、ｆθレンズ（符号なし）、シリンドリカルレンズ（符号なし）を経て反射ミラー１３２により光路が曲げられ主走査がなされるもので、感光体１２１に対してＡｏの位置において像露光が行われ、感光体１２１の回転（副走査）によって潜像が形成される。本実施の形態の一例では文字部に対して露光を行い潜像を形成する。
【００９５】
感光体１２１上の潜像は現像装置１２３によって反転現像が行われ、感光体１２１の表面に可視像のトナー像が形成される。転写紙搬送部Ｄでは、画像形成ユニットの下方に異なるサイズの転写紙Ｐが収納された転写紙収納手段としての給紙ユニット１４１（Ａ）、１４１（Ｂ）、１４１（Ｃ）が設けられ、また側方には手差し給紙を行う手差し給紙ユニット１４２が設けられていて、それらの何れかから選択された転写紙Ｐは案内ローラ１４３によって搬送路１４０に沿って給紙され、給紙される転写紙の傾きと偏りの修正を行うレジストローラ対１４４によって転写紙Ｐは一時停止を行ったのち再給紙が行われ、搬送路１４０、転写前ローラ１４３ａ及び転写進入ガイド板１４６に案内され、感光体１２１上のトナー画像が転写位置Ｂｏにおいて転写器１２４によって転写紙Ｐに転写され、次いで分離器１２５によって除電されて転写紙Ｐは感光体１２１面より分離し、搬送装置１４５により加熱定着器１５０に搬送される。
【００９６】
加熱定着器１５０は加熱定着ローラ１５１と加圧ローラ１５２とを有しており、転写紙Ｐを加熱定着ローラ１５１と加圧ローラ１５２との間を通過させることにより、加熱、加圧によってトナーを熔着させる。トナー画像の加熱定着を終えた転写紙Ｐは、冷却器１６３により冷却され排紙トレイ１６４上に排出される。排紙トレイ１６４に排紙された転写紙Ｐは、手で揃えられ使用される。この際、連続プリント時における排紙直後の転写紙が８０℃以下になるように冷却器により冷却することが好ましい。
【実施例】
【００９７】
以下に、実施例を挙げて具体的に説明するが、本発明の実施態様はこれらに限定されるものではない。
【００９８】
《トナーの製造》
〈トナー粒子分散液１の作製（乳化会合法の例）〉
（ラテックス（１ＨＭＬ）の調製）
（１）核粒子の調製（第一段重合）
攪拌装置、温度センサー、冷却管、窒素導入装置を取り付けた５０００ｍｌのセパラブルフラスコにアニオン系界面活性剤
式（１０１）
Ｃ10Ｈ21（ＯＣＨ2ＣＨ2）2ＯＳＯ3Ｎａ
７．０８ｇをイオン交換水３０１０ｇに溶解させた界面活性剤溶液（水系媒体）を仕込み、窒素気流下２３０ｒｐｍの攪拌速度で攪拌しながら、フラスコ内の温度を８０℃に昇温させた。
【００９９】
この界面活性剤溶液に、重合開始剤（過硫酸カリウム：ＫＰＳ）９．２ｇをイオン交換水２００ｇに溶解させた開始剤溶液を添加し、温度を７５℃とした後、スチレン７０．１ｇ、ｎ−ブチルアクリレート１９．９ｇ、メタクリル酸１０．９ｇからなる単量体混合液を１時間かけて滴下し、この系を７５℃にて２時間にわたり加熱、攪拌することにより重合（第一段重合）を行い、ラテックス（高分子量樹脂からなる樹脂粒子の分散液）を調製した。これを「ラテックス（１Ｈ）」とする。
（２）中間層の形成（第二段重合）
攪拌装置を取り付けたフラスコ内において、スチレン１０５．６ｇ、ｎ−ブチルアクリレート３０．０ｇ、メタクリル酸６．２ｇ、ｎ−オクチル−３−メルカプトプロピオン酸エステル５．６ｇからなる単量体混合液に離型剤として、下記式で表される化合物（以下、「例示化合物（１９）」と云う。）９８．０ｇを添加し、９０℃に加温し溶解させて単量体溶液を調製した。
【０１００】
例示化合物（１９）
ＣＨ3（ＣＨ2）20ＣＯＯＣＨ2Ｃ（ＣＨ2ＯＣＯ（ＣＨ2）20ＣＨ3）3
一方、アニオン系界面活性剤（上記式（１０１））１．６ｇをイオン交換水２７００ｍｌに溶解させた界面活性剤溶液を９８℃に加熱し、この界面活性剤溶液に、核粒子の分散液である前記「ラテックス（１Ｈ）」を固形分換算で２８ｇ添加した後、循環経路を有する機械式分散機「クレアミックス（ＣＬＥＡＲＭＩＸ）」（エム・テクニック株式会社製）により、前記例示化合物（１９）の単量体溶液を８時間混合分散させて２８４ｎｍの分散粒子径を有する乳化粒子（油滴）を含む分散液（乳化液）を調製した。
【０１０１】
次いで、この分散液（乳化液）に、重合開始剤（ＫＰＳ）５．１ｇをイオン交換水２４０ｍｌに溶解させた開始剤溶液とイオン交換水７５０ｍｌとを添加し、この系を９８℃にて１２時間にわたり加熱攪拌することにより重合（第二段重合）を行い、ラテックス（高分子量樹脂からなる樹脂粒子の表面が中間分子量樹脂により被覆された構造の複合樹脂粒子の分散液）を得た。これを「ラテックス（１ＨＭ）」とする。
【０１０２】
前記「ラテックス（１ＨＭ）」を乾燥し、走査型電子顕微鏡で観察したところ、ラテックスに取り囲まれなかった例示化合物（１９）を主成分とする粒子（４００〜１０００ｎｍ）が観察された。
（３）外層の形成（第三段重合）
上記の様にして得られた「ラテックス（１ＨＭ）」に、重合開始剤（ＫＰＳ）７．４ｇをイオン交換水２００ｍｌに溶解させた開始剤溶液を添加し、８０℃の温度条件下に、スチレン３００ｇ、ｎ−ブチルアクリレート９５ｇ、メタクリル酸１５．３ｇ、ｎ−オクチル−３−メルカプトプロピオン酸エステル１０．４ｇからなる単量体混合液を１時間かけて滴下した。滴下終了後、２時間にわたり加熱攪拌することにより重合（第三段重合）を行った後、２８℃まで冷却しラテックス（高分子量樹脂からなる中心部と、中間分子量樹脂からなる中間層と、低分子量樹脂からなる外層とを有し、前記中間層に例示化合物（１９）が含有されている複合樹脂粒子の分散液）を得た。このラテックスを「ラテックス（１ＨＭＬ）」とする。
【０１０３】
この「ラテックス（１ＨＭＬ）」を構成する複合樹脂粒子は、１３８，０００、８０，０００及び１３，０００にピーク分子量（重量）を有するものであり、また、この複合樹脂粒子の重量平均粒径は１２２ｎｍであった。
（トナー粒子分散液の作製）
アニオン系界面活性剤（ドデシル硫酸ナトリウム）５９．０ｇをイオン交換水１６００ｍｌに攪拌溶解し、この溶液を攪拌しながら、「Ｃ．Ｉ．ピグメントブルー１５：３」４２０．０ｇ徐々に添加し、次いで「クレアミックス」（エム・テクニック株式会社製）を用いて分散処理することにより、「着色剤粒子の分散液」を調製した。
【０１０４】
「ラテックス（１ＨＭＬ）」４２０．７ｇ（固形分換算）と、イオン交換水９００ｇと、「着色剤粒子の分散液」１６６ｇとを、温度センサー、冷却管、窒素導入装置、攪拌装置を取り付けた反応容器（四つ口フラスコ）に入れ攪拌した。容器内の温度を３０℃に調整した後、この溶液に５ｍｏｌ／Ｌの水酸化ナトリウム水溶液を加えてｐＨを８に調整した。
【０１０５】
次いで、塩化マグネシウム・６水和物１２．１ｇをイオン交換水１０００ｍｌに溶解した水溶液を、攪拌下、３０℃にて１０分間かけて添加した。３分間放置した後に昇温を開始し、この系を６〜６０分間かけて９０℃まで昇温し、会合粒子の生成を行った。その状態で、「コールターカウンター  ＴＡ−II」（コールターカウンター株式会社製）にて会合粒子の粒径を測定し、体積平均粒径が６．４μｍになった時点で、塩化ナトリウム８０．４ｇをイオン交換水１０００ｍｌに溶解した水溶液を添加して粒子成長を停止させ、更に熟成処理として液温度９８℃にて２時間加熱攪拌することにより、粒子の融着を完結させた。
【０１０６】
その後、３０℃まで冷却し、塩酸を添加してｐＨを４．５に調整し、「トナー粒子分散液１」を作製した。
【０１０７】
〈トナー粒子分散液２の調製（乳化会合法の例）〉
（樹脂粒子分散液の調製）
スチレン３７０ｇ、ｎ−ブチルアクリレート３０ｇ、アクリル酸８ｇ、ドデカンチオール２４ｇ、四臭化炭素４ｇを混合して溶解したものを、非イオン性界面活性剤「ノニルフェニルエーテル」６ｇ及びアニオン性界面活性剤「ドデシルベンゼンスルホン酸ナトリウム」１０ｇをイオン交換水５５０ｇに溶解したフラスコ中で乳化重合させ、１０分間ゆっくり混合しながら、これに過硫酸アンモニウム４ｇを溶解したイオン交換水５０ｇを投入した。窒素置換を行った後、前記フラスコ内を攪拌しながら内容物が７０℃になるまでオイルバスで加熱し、５時間そのまま乳化重合を継続した。その結果、体積平均粒径＝１５０ｎｍ、ガラス転移温度＝５８℃、重量平均分子量＝１１５００の樹脂粒子が分散された「樹脂微粒子分散液２」が得られた。この分散液の固形分濃度は４０質量％であった。
【０１０８】
（着色剤分散液の調製）
着色剤「Ｃ．Ｉ．ピグメントブルー１５：３」              ６０質量部
ノニオン性界面活性剤「ノニフェニルエーテル」              ５質量部
イオン交換水                                          ２４０質量部
上記成分を混合して溶解後、ホモジナイザー「ウルトラタラックスＴ５０」（ＩＫＡ株式会社製）を用いて１０分間攪拌し、その後、アルティマイザーにて分散処理して体積平均粒径が２５０ｎｍである着色剤粒子が分散された着色剤分散液を調製した。この着色剤分散液をエアーの気泡で５分間処理を行い「着色剤分散液２」を得た。
【０１０９】
（離型剤分散液の調製）
パラフィンワックス（融点９７℃）                      １００質量部
カチオン性界面活性剤「アルキルアンモニウム塩」            ５質量部
イオン交換水                                          ２４０質量部
上記成分を、丸型ステンレス鋼製フラスコ中でホモジナイザー「ウルトラタラックスＴ５０」（ＩＫＡ株式会社製）を用いて１０分間分散した後、圧力吐出型ホモジナイザーで分散処理し、体積平均粒径が５５０ｎｍである離型剤粒子が分散された「離型剤分散液２」を調製した。
（凝集粒子の調製）
樹脂微粒子分散液２                                    ２３４質量部
着色剤分散液２                                          ３０質量部
離型剤分散液２                                          ４０質量部
ポリ塩化アルミニウム                                  １．８質量部
イオン交換水                                          ６００質量部
上記成分を、丸型ステンレス鋼鉄フラスコ中でホモジナイザー「ウルトラタラックスＴ５０」（ＩＫＡ株式会社製）を用いて混合し、分散した後、加熱用オイルバス中でフラスコ内を攪拌しながら５５℃まで加熱した。５５℃で３０分保持した後、溶液中にＤ５０が４．８μｍの凝集粒子が生成していることを確認した。更に加熱用オイルバスの温度を上げて５６℃で２時間保持しすると、Ｄ５０は５．９μｍとなった。その後、この凝集粒子を含む分散液に３２質量部の「樹脂微粒子分散液２」を追加した後、加熱用オイルバスの温度を５５℃まで上げて３０分間保持して凝集粒子を調製した。この凝集粒子をエアーの気泡で５分間処理を行い「凝集粒子２」を得た。この「凝集粒子２」を含む分散液に１ｍｏｌ／Ｌの水酸化ナトリウムを追加して、系のｐＨを５．０に調整した後ステンレス製フラスコを磁気シールを用いて密閉し、攪拌を継続しながら９５℃まで加熱し、６時間保持しトナー粒子分散液を作製した。このトナー粒子分散液をエアーの気泡で５分間処理を行い「トナー粒子分散液２」を得た。
【０１１０】
〈トナー粒子分散液３の作製（ポリエステル会合法の例）〉
（ポリエステル樹脂の調製）
テレフタル酸ジメチル７１５．０ｇと、５−スルホイソフタル酸ジメチルナトリウム９５．８ｇと、プロパンジオール５２６．０ｇと、ジエチレングリコール４８．０ｇと、ジプロピレングリコール２４７．１ｇと、水酸化ブチルスズ触媒１．５ｇとを重縮合反応器に入れた。混合物を１９０℃に加熱し、メタノール副生物を蒸留受け器に集めながら、ゆっくりと約２００〜２０２℃まで温度を上げた。次に、約４．５時間かけて圧力を大気圧から約１０６７Ｐａまで下げながら、温度を約２１０℃まで上げた。生成物を取り出し、ガラス転移温度が５３．８℃の「ポリエステル樹脂３」を調製した。
【０１１１】
（ポリエステル樹脂エマルジョンの調製）
次に、上記「ポリエステル樹脂３」１６８ｇを１，２３２ｇの脱イオン水に加え、９２℃で２時間撹拌して、「ポリエステル樹脂エマルジョン３」を調製した。
【０１１２】
（会合工程）
反応器に、１，４００ｇの「ポリエステル樹脂エマルジョン３」と、１４．２２ｇの「Ｃ．Ｉ．ピグメントブルー１５：３」とを加え「エマルジョン／分散物３」を調製した。
【０１１３】
次に、酢酸亜鉛を脱イオン水に溶解して、５質量％の酢酸亜鉛溶液を調製した。この溶液を、秤の上に置いた貯蔵器に入れ、０．０１〜９．９ｍｌ／分で酢酸亜鉛溶液を正確に供給可能なポンプに接続した。エマルジョンの会合に必要な酢酸亜鉛の量は、エマルジョン中の樹脂質量の１０％である。
【０１１４】
「エマルジョン／分散物３」を５６℃に加熱した後、酢酸亜鉛溶液を９．９ｍｌ／分でポンプ供給し、会合を開始した。酢酸亜鉛の全量の６０質量％（５質量％溶液で２０５ｇ）を加えたら、ポンプの添加速度を１．１ｍｌ／分に下げ、酢酸亜鉛の量がエマルジョン中の樹脂の１０質量％に等しく（５質量％溶液で３３５ｇ）なるまで添加を続け、８０℃で９時間攪拌し「トナー粒子分散液３」を作製した。
【０１１５】
〈トナー粒子分散液４の作製（懸濁重合法の例）〉
スチレン１６５ｇ、ｎ−ブチルアクリレート３５ｇ、「Ｃ．Ｉ．ピグメントブルー１５：３」１０ｇ、ジ−ｔ−ブチルサリチル酸金属化合物２ｇ、スチレン−メタクリル酸共重合体８ｇ、パラフィンワックス（ｍｐ＝７０℃）２０ｇを混合し、６０℃に加温し、「ＴＫホモミキサー」（特殊機化工業株式会社製）にて１２０００ｒｐｍで均一に溶解、分散した。これに重合開始剤として２，２′−アゾビス（２，４−バレロニトリル）１０ｇを加えて溶解させ、「重合性単量体組成物４」を調製した。次いで、イオン交換水７１０ｇに０．１Ｍ燐酸ナトリウム水溶液４５０ｇを加え、「ＴＫホモミキサー」にて１３０００ｒｐｍで攪拌しながら１．０Ｍ塩化カルシウム６８ｇを徐々に加え、燐酸三カルシウムを分散させた「懸濁液４」を調製した。この「懸濁液４」に上記「重合性単量体組成物４」を添加し、「ＴＫホモミキサー」にて１００００ｒｐｍで２０分間攪拌し、「重合性単量体組成物４」を造粒した。その後、反応装置を使用し、７５〜９５℃にて５〜１５時間反応させた。塩酸により燐酸三カルシウムを溶解除去し、「トナー粒子分散液４」を作製した。
【０１１６】
〈トナー粒子分散液５の作製（溶解懸濁法の例）〉
（顔料分散液の調製）
ポリエステル樹脂                                        ５０質量部
（Ｔｇ：６０℃、軟化点：９８℃、重量平均分子量：９５００）
Ｃ．Ｉ．ピグメントブルー１５：３                        ５０質量部
酢酸エチル                                            １００質量部
上記材料組成の分散液に、ガラスビーズを加えた容器を、サンドミル分散機に装着した。容器周りを冷却しながら、高速攪拌モードで８時間分散し、その後酢酸エチルで希釈して顔料濃度１５質量％の「顔料分散液５」を調製した。
【０１１７】
（微粒子化ワックスの分散液の調製）
パラフィンワックス（融点：８５℃）                      １５質量部
トルエン                                                ８５質量部
上記材料を攪拌羽根を装着し、容器周りに熱媒を循環させる機能を持った分散機に投入した。毎分８３回転で攪拌しながら徐々に温度を上げてゆき、最後に１００℃に保ったまま３時間攪拌した。次に攪拌を続けながら毎分約２℃の割合で室温まで冷却し、微粒子化したワックスを析出させた。このワックス分散液を高圧乳化機「ＡＰＶゴーリンホモジナイザ」（ＡＰＶゴーリン株式会社製）を用い、圧力５５０×１０5Ｐａで再度分散を行った。同時にワックス粘度を測定したところ０．６９μｍであった。調製した微粒子ワックスの分散液は、ワックスの質量濃度が１５質量％になるように酢酸エチルで希釈して「微粒子化ワックスの分散液５」を作製した。
【０１１８】
（油相の調製）
ポリエステル樹脂                                        ８５質量部
（Ｔｇ：６０℃、軟化点：９８℃、重量平均分子量：９５００）
顔料分散液５（顔料濃度  １５質量％）                    ５０質量部
微粒子化ワックスの分散液５（ワックス濃度  １５質量％）  ３３質量部
酢酸エチル                                              ３２質量部
上記材料組成中のポリエステル樹脂が十分に溶解したことを確認した後に、この溶液をホモミキサー「エースホモジナイザー」（日本精機株式会社製）に投入し、毎分１６０００回転で２分間攪拌し、均一な「油相５」を調製した。
【０１１９】
（水相の調製）
炭酸カルシウム（平均粒径：０．０３μｍ）                ６０質量部
純水                                                    ４０質量部
上記材料をボールミルで４日間攪拌して得られた炭酸カルシウム水溶液を「水相（炭酸カルシウム水溶液）５」とした。「レーザ回折／散乱粒度分布測定装置Ａ−７００」（堀場製作所製）を用いて炭酸カルシウムの平均粒径を測定すると約０．０８μｍであった。
【０１２０】
カルボキシメチルセルロース                                ２質量部
純水                                                    ９８質量部
上記材料をボールミルで攪拌して得られたカルボキシメチルセルロースの水溶液を「水相（カルボキシメチルセルロース水溶液）５」とした。
【０１２１】
（球形粒子の調製）
油相５                                                  ５５質量部
水相（炭酸カルシウム水溶液）５                          １５質量部
水相（カルボキシメチルセルロース水溶液）５              ３０質量部
上記材料を「コロイドミル」（日本精機株式会社製）に投入し、ギャップ間隔１．５ｍｍ、毎分９４００回転で４０分間乳化を行った。次に上記乳化物を、ロータリーエバポレータに投入、室温４，０００Ｐａの減圧下で３時間脱溶媒を行った。
【０１２２】
その後１２ｍｏｌ／Ｌの塩酸をｐＨ２になるまで加え、炭酸カルシウムをトナー表面から除去した。その後、１０ｍｏｌ／Ｌの水酸化ナトリウムをｐＨ１０になるまで加え、さらに超音波洗浄槽中で攪拌しながら１時間攪拌を継続し「トナー粒子分散液５」を作製した。
【０１２３】
〈トナー粒子分散液６の作製（連続式乳化分散法の例）〉
（ポリエーテル樹脂（Ａ）の合成）
攪拌装置、窒素導入管、温度計、原料等注入口を備えた高圧反応装置に、水酸化カリウム０．５質量部及び溶媒であるトルエン２００質量部を入れ、系内の圧力を１０×１０5Ｐａ、温度を４０℃に保ち、攪拌しながらプロピレンオキシド１０．８質量部及びスチレンオキシド８９．２質量部からなる混合液を少量ずつ注入し、分子量変化の様子を末端基適定により追跡し、数平均分子量が７，０００になったところで反応を終了させた。このとき注入したモノマーの総量は、プロピレンオキシドが８．６４質量部で、スチレンオキシドが７１．４質量部であった。得られた高分子溶液から４，０００Ｐａの減圧下にトルエン及び未反応モノマーを留去させて、「ポリエーテル樹脂（Ａ）」を得た。
【０１２４】
（エーテル結合を有しないポリエステル樹脂（Ｂ）の合成）
攪拌装置、窒素導入管、温度計、精留塔を備えた内容積が５リットルのフラスコに、テレフタル酸６７．８５質量部、ネオペンチルグリコール３．３４質量部、プロピレングリコール２５．５８質量部、トリメチロールプロパン３．２２質量部及びジブチル錫オキシド０．３質量部を入れ、窒素気流下にて２４０℃で攪拌して反応させた。反応は環球法による軟化点が１３０℃に達したとき反応を終了して、「ポリエステル樹脂（Ｂ）」を得た。得られた「ポリエステル樹脂（Ｂ）」は、薄黄色の固体であり、ＧＰＣ測定法によるポリスチレン換算の重量平均分子量は９６，０００であった。
【０１２５】
「ポリエーテル樹脂（Ａ）」１８質量部と、「ポリエステル樹脂（Ｂ）」７２質量部と、「Ｃ．Ｉ．ピグメントブルー１５：３」１０質量部とを、２軸連続混練機を用いて１８０℃に加熱された着色樹脂溶融体とし、回転型連続分散装置「キャビトロンＣＤ１０１０」（ユ−ロテック株式会社製）に毎分１００ｇの速度で移送した。別途準備した水性媒体タンクには試薬アンモニア水をイオン交換水で希釈した０．３７質量％濃度の希アンモニア水を入れ、熱交換器で１５０℃に加熱しながら毎分０．１リットルの速度で、上記着色樹脂溶融体と同時にキャビトロンに移送し、回転子の回転速度が７５００ｒｐｍ、圧力が５×１０5Ｐａの運転条件で、着色樹脂球状微粒子が分散された温度１６０℃の分散液を得、１０秒間で温度４０℃まで冷却し、「トナー粒子分散液６」を作製した。
【０１２６】
〈気泡処理〉
上記で作製した「トナー粒子分散液１〜６」の各々は、濃縮装置で脱水して濃縮した後、撹拌槽に送液した。撹拌槽では濃縮されたトナー粒子に希釈液を加えて再分散して固液分離に適する濃度のトナー粒子分散液に調整した。その後、撹拌槽の液面より下に設置されたノズルから表１に記載の気体（オゾン含有気体、エアー、酸素、窒素）をトナー粒子分散液１Ｌあたり５ｍ3バブリングした。バブリングにより発生した気泡でトナー粒子分散液液中或いはトナー粒子に付着している揮発性物質を分解してガスにするか、あるいはバブリングして発生した泡表面に付着させた。バブリングに用いた気体、揮発性物質が分解して発生したガスおよび揮発性物質が付着した泡は、撹拌槽の上部から吸引装置により系外へ排出した。なお、オゾンや分解ガスは活性炭を用いた有害ガス分解装置で分解し、無害化した後大気へ放出した。
【０１２７】
〈トナー粒子の作製〉
上記で作製した「トナー粒子分散液１〜６」を、回転円筒型脱水機「ＭＡＲＫIII  型式番号６０×４０」（松本機械株式会社製）で固液分離してトナーケーキを形成した。該トナーケーキは回転円筒型脱水機内で水洗浄し、ついで機内に挿入されたスクレーパーによりトナーケーキを掻き落し、機内から排出して容器に保管した。その後、トナーケーキを「フラッシュジェットドライヤー」（セイシン企業株式会社製）に少しずつ供給し、トナー粒子の水分量が０．５質量％となるまで乾燥して「トナー粒子１〜１３」を作製した。
【０１２８】
〈トナーの作製〉
上記で作製した「トナー粒子１〜１２」１００質量部に、それぞれルチル型酸化チタン（体積平均粒径＝２０ｎｍ、ｎ−デシルトリメトキシシラン処理）０．８質量部、球形単分散シリカ（ゾルゲル法で得られたシリカゾルにＨＭＤＳ処理を行い、乾燥、粉砕処理を施した粒子径Ｄ５０＝１２７ｎｍ）１．８質量部を混合し、「ヘンシェルミキサー」（周速３０ｍ／ｓ）（三井三池化工株式会社製）で１５分間ブレンドを行った。その後、目開き４５μｍのフィルターを用いて粗粒を除去し、「トナー１〜１２」を作製した。
【０１２９】
《現像剤の調製》
上記で作製した「トナー１〜１２」のそれぞれに、体積平均粒径６０μｍのフェライトキャリアを混合し、トナー濃度が６％の「現像剤１〜１２」を調製した。
【０１３０】
表１に、トナーを作製するのに用いたトナー粒子分散液、気体の種類、オゾン含有量、トナー粒径、ヘッドスペース法での測定結果を示す。
【０１３１】
【表１】
2005070606.tif 000002
【０１３２】
《評価》
〈実写評価〉
電子写真方式を採用した市販のデジタル複写機「７０６５」（コニカ株式会社製）の現像器に上記トナーと現像剤をセットしプリントを行い、下記の評価項目について評価をおこなった。
【０１３３】
《評価結果》
（帯電量のトナーロット間ばらつき）
「トナー１〜１２」の各１０バッチを作製し、帯電量のばらつきを評価した。
【０１３４】
帯電量のばらつきは、上記で作製したトナー１０バッチの各々を、前記キャリアと混合し、トナー濃度６質量％の測定用試料を調製し、温度３０℃、相対湿度８０％ＲＨ環境下で帯電量を測定した。帯電量はブローオフ法で測定した。
【０１３５】
評価基準
◎：１０バッチの帯電量がセンター±０．３μＣ／ｇでばらつきは非常に小さく実用上      問題無しと判断
○：１０バッチの帯電量がセンター値±０．６μＣ／ｇでばらつきは小さく実用上問題      無しと判断
△：１０バッチの帯電量がセンター値±１．０μＣ／ｇでばらつきはやや大きいが実用      上問題無しと判断
×：１０バッチの帯電量がセンター値±１．０μＣ／ｇの範囲に入らずばらつきが大き      かったので実用上問題有りと判断。
【０１３６】
（トナーの保存安定性）
上記で作製した各トナー２ｇをサンプル管に取り、タッピングデンサーで５００回振とうした後、５５℃、３５％ＲＨの環境下で２時間放置した。次いで、４８μｍメッシュの篩いに入れ、一定の振動条件で篩い、メッシュ上の残存したトナー量の比率（質量％）を測定し、これをトナー凝集率とし、下記に記載の基準に則りトナーの保存安定性の評価を行った。
【０１３７】
◎：トナー凝集率が１５質量％未満（トナーの保存安定性が極めて良好、画像形成時に      問題なし）
○：トナー凝集率が１５〜４５質量％（トナーの保存安定性が良好、画像形成時に問題      なし）
△：トナー凝集率が４６〜６０質量％（トナーの保存安定性がやや悪く、画像形成時に      若干の問題があるが使用許容の範囲）
×：トナー凝集率が６０質量％を越える（トナーの保存安定性が悪く、画像形成時に問      題が発生するので使用不可）。
【０１３８】
（排紙された転写紙の貼り付き）
評価機は、デジタル複写機「７０６５」（コニカ株式会社製）を改造し、熱定着後に冷却器を取り付け、排紙された転写紙の表面温度が７５℃になるように調整したプリンタを用いた。
【０１３９】
プリントは、温度３３℃、湿度８０％ＲＨの環境下で、画素率が７％の画像（文字画像、人物顔画像、ベタ白画像、ベタ黒画像がそれぞれ１／４等分にあるオリジナル画像）を６４ｇ／ｍ2の転写紙（Ａ４版）に、連続５００枚の両面プリントを行った。
【０１４０】
５００枚プリント終了後、排紙トレイ上の５００枚の転写紙を揃える際の揃えやすさにより貼り付きを評価した。
【０１４１】
◎：転写紙の両端を持ち、端部をテーブルに１０回たたくと転写紙が均一に揃う
○：転写紙の両端を持ち、端部をテーブルに１０回、上方面から手で５回叩くと転写紙      が均一に揃う
△：転写紙の両端を持ち、端部をテーブルに１０回、上方面から手で１０回叩くと転写      紙が均一に揃う
×：転写紙の両端を持ち、端部をテーブルに１０回、上方面から手で１０回叩いても転      写紙の表裏がトナーで貼り付いているため均一に揃わない。
【０１４２】
（トナー画像の定着性）
極厚用紙における定着性
ハート社製の喪中はがき（厚さ０．４ｍｍ）５００枚を用い、デジタル複写機「７０６５」（コニカ株式会社製）を使用して連続プリントを行った。
【０１４３】
なお、はがきの枠部に相対濃度０．５のグレー枠をつけた。得られたプリントを下記の様にランク評価した。
【０１４４】
◎：グレー枠上につけペンで文字を強く書いても全くトナーが剥落せず良好
○：グレー枠上につけペンで文字を強く書いた時にトナーが剥落するが、ボールペン使      用時にはトナーの剥離が起きず良好
×：定着が不十分でグレー枠を手に持っただけで、トナーが剥落して手が汚れて問題。
【０１４５】
（臭気）
床が５ｍ×５ｍ、高さが２ｍの密閉された部屋の中で、デジタル複写機「７０６５」（コニカ株式会社製）を改造し、加熱定着器の定着温度を１７５℃に設定し、定着後の転写紙を冷却する冷却器を取り付け、排紙された転写紙の表面温度が７５℃になるように調整したプリンタで、ベタ黒５０％の画像を連続して１０００枚プリントを行った。
【０１４６】
臭気の評価は、１０００枚のプリント終了時に３０名の評価員により、臭気を感じた人数で行った。
【０１４７】
◎：１名の評価員も臭気を感じなかった
○：３名以下の評価員が臭気を感じた
×：４名以上の評価員が臭気を感じた。
【０１４８】
評価結果を表２に示す。
【０１４９】
【表２】
2005070606.tif 000003
【０１５０】
表２より明らかなように、本発明のトナーは、比較例に対し、帯電量のトナーロット間ばらつきが無く、トナーの保存安定性に優れ、排紙された転写紙が揃えやすく（排紙された転写紙の貼り付きが無く）、トナー画像の定着性が良好で且つ定着時に臭気が感じられないことが判る。
【図面の簡単な説明】
【０１５１】
【図１】本発明に好ましく用いられるトナー粒子の製造方法（気泡処理にオゾン含有気体を使用）の一例を示す製造フロー図である。
【図２】本発明に好ましく用いられるトナー粒子の製造方法（気泡処理にエアー、酸素あるいは窒素を使用）の一例を示す製造フロー図である。
【図３】本発明に好ましく用いられるトナー粒子の製造方法（気泡処理を反応容器、ストックタンクおよび撹拌槽で行う）の一例を示す製造フロー図である。
【図４】本発明に係るトナーを用いる画像形成方法の一例を示す画像形成装置の断面構成図である。
【符号の説明】
【０１５２】
７０１  反応容器
７０２  ストックタンク
７０３  濃縮装置
７０４  撹拌槽
７０５  回転円筒型脱水機
７０６  乾燥装置
８０１  オゾン発生装置
８０２  オゾン含有気体製造装置
８０３  バブリング用ノズル
８０４  気泡
８０５  泡
８０６  コンデンサー
８０７  吸引装置
８０８  有害ガス分解装置
【図１】
2005070606.tif 000004
【図２】
2005070606.tif 000005
【図３】
2005070606.tif 000006
【図４】
2005070606.tif 000007